(57)【要約】【課題】飽和磁化の高いナノサイズのニッケル−鉄合金粒子を容易かつ安価に作製することが可能な高飽和磁化ニッケル−鉄合金ナノ粒子の製造方法、及び、この高飽和磁化ニッケル−鉄合金ナノ粒子の製造方法により得られた高飽和磁化ニッケル−鉄合金ナノ粒子を提供する。【解決手段】本発明の高飽和磁化ニッケル−鉄合金ナノ粒子の製造方法は、ニッケル塩及び鉄塩を含むエチレングリコール等の多価アルコール溶液に、ヒドラジン（Ｎ２Ｈ４）及び水酸化ナトリウムを併用した還元反応補助剤を添加して、多価アルコール溶液に含まれるニッケルイオン及び鉄イオンを同時に還元することにより、ニッケル−鉄合金ナノ粒子を生成する。【選択図】なし【特許請求の範囲】
【請求項１】
ニッケル塩及び鉄塩を含む多価アルコール溶液に還元反応補助剤を添加して、前記多価アルコール溶液に含まれるニッケルイオン及び鉄イオンを同時に還元することにより、ニッケル−鉄合金ナノ粒子を生成することを特徴とする高飽和磁化ニッケル−鉄合金ナノ粒子の製造方法。
【請求項２】
前記多価アルコールを加熱して５０℃以上かつ１８０℃以下とし、次いで、この多価アルコールに前記ニッケル塩及び鉄塩を溶解して前記多価アルコール溶液とすることを特徴とする請求項１記載の高飽和磁化ニッケル−鉄合金ナノ粒子の製造方法。
【請求項３】
前記還元反応補助剤は、水酸化アルカリ及びヒドラジンを含有してなることを特徴とする請求項１または２記載の高飽和磁化ニッケル−鉄合金ナノ粒子の製造方法。
【請求項４】
前記水酸化アルカリの添加量は、前記多価アルコール溶液中のニッケルイオン及び鉄イオンの合計モル量に対して２倍量以上かつ４０倍量以下であり、前記ヒドラジンの添加量は、前記多価アルコール溶液中のニッケルイオン及び鉄イオンの合計モル量に対して０．５倍量以上かつ５０倍量以下であることを特徴とする請求項３記載の高飽和磁化ニッケル−鉄合金ナノ粒子の製造方法。
【請求項５】
請求項１ないし４のいずれか１項記載の高飽和磁化ニッケル−鉄合金ナノ粒子の製造方法により得られた高飽和磁化ニッケル−鉄合金ナノ粒子であって、
平均一次粒子径が５０ｎｍ以上かつ２００ｎｍ以下であり、かつ飽和磁化が７０ｅｍｕ／ｇ以上であることを特徴とする高飽和磁化ニッケル−鉄合金ナノ粒子。
【請求項６】
組成は、ＮｉｘＦｅ１−ｘ（０．４５≦ｘ≦０．８５）であることを特徴とする請求項５記載の高飽和磁化ニッケル−鉄合金ナノ粒子。
【発明の詳細な説明】
【技術分野】
【０００１】
本発明は、高飽和磁化ニッケル−鉄合金ナノ粒子の製造方法及び高飽和磁化ニッケル−鉄合金ナノ粒子に関し、さらに詳しくは、樹脂等に磁性を付与するフィラーとして好適に用いられ、平均一次粒子径がナノサイズであり、しかも飽和磁化が高い高飽和磁化ニッケル−鉄合金ナノ粒子の製造方法、及び、この高飽和磁化ニッケル−鉄合金ナノ粒子の製造方法により得られた平均一次粒子径がナノサイズの高飽和磁化ニッケル−鉄合金ナノ粒子に関するものである。
【背景技術】
【０００２】
情報通信機器の高速化、高密度化に伴い、電子機器に搭載される電子部品や回路基板についてもさらなる小型化及び低消費電力化が強く求められている。特に、パーソナルコンピュータ、携帯情報端末、携帯電話等の電子機器においては、使用周波数帯がＭＨｚ帯からＧＨｚ帯へと移る高周波化が進展している。
そこで、このような要求を満足するために、エポキシ樹脂等の基板材料中に、ニッケル、鉄、コバルト等の磁性を有する金属粒子をフィラーとして分散させることにより、基板に磁気特性を付与するとともに、この基板を用いた高周波デバイスの電磁気特性を制御することが行われている。
【０００３】
また、このような用途に用いる金属粒子は、例えば、ＧＨｚ帯にて用いる場合、渦電流損失を極力小さくするために平均一次粒子径を２００ｎｍ以下とすることが好ましいとされている。
しかしながら、上記の金属粒子を単独で、エポキシ樹脂等の基板材料中に分散させた場合、個々の金属粒子の磁力線が独立して周りの空間に対して作用するために、この金属粒子を分散させた基板の磁気特性は、金属バルク体の磁気特性と比べて極めて弱くなるという欠点がある。そのため、飽和磁化等の磁気特性に優れた金属粒子が望まれている。
【０００４】
このようなナノサイズの金属粒子の製造方法としては、気相法と液相法が知られている。
気相法は、金属粒子の形状及び不純物の制御が比較的容易であることから、広く用いられているが、さらなる微粒子化及び大量生産の点では不利である。一方、液相法は、大量生産に有利であり、初期投資及び製造コストが安いという長所を有している。この液相法の一般的な方法としては、水溶液中の金属化合物をヒドラジン等の還元剤を用いて還元する方法がある。
しかしながら、Ｎｉ、Ｆｅ、Ｃｏ等の金属ナノ粒子は、粒子表面が活性に富んでいるために、水溶液中で容易に酸化してしまうという問題点がある。特に、平均粒子径が２００ｎｍ以下の比表面積の大きな微粒子の場合、酸化により変質する表面部分が多くなるため、結果として金属部分が少なくなり、飽和磁化が低下してしまうという問題点がある。
【０００５】
このような問題点を解決する方法としては、非水系溶媒である多価アルコール（ポリオールとも称する）に鉄塩及びコバルト塩を溶解し、この鉄塩及びコバルト塩を多価アルコールにて還元し、鉄−コバルト合金粒子を得るポリオール法が知られている（例えば、特許文献１参照）。
このポリオール法では、鉄塩及びコバルト塩を多価アルコールにて還元する前に、この多価アルコール中の溶存酸素及び水分を十分に除去することで、飽和磁化の高い鉄コバルト磁性粒子を得ることができる。
【先行技術文献】
【特許文献】
【０００６】
【特許文献１】特開２００７−１８４４３１号公報
【発明の概要】
【発明が解決しようとする課題】
【０００７】
しかしながら、従来のポリオール法では、鉄−コバルト合金粒子より透磁率の大きなニッケル−鉄合金粒子の合成は困難であった。それ故に、上述した特許文献１のポリオール法においても、鉄−コバルト合金粒子の合成例を開示しているのみである。
【０００８】
本発明は、上記の課題を解決するためになされたものであって、飽和磁化の高いナノサイズのニッケル−鉄合金粒子を容易かつ安価に作製することが可能な高飽和磁化ニッケル−鉄合金ナノ粒子の製造方法、及び、この高飽和磁化ニッケル−鉄合金ナノ粒子の製造方法により得られた高飽和磁化ニッケル−鉄合金ナノ粒子を提供することを目的とする。
【課題を解決するための手段】
【０００９】
本発明者等は、上記課題を解決するために鋭意研究を行った結果、ニッケル塩及び鉄塩を多価アルコールにて還元してニッケル−鉄合金粒子を生成する際に、さらに還元反応補助剤を添加し、多価アルコールの還元力に還元反応補助剤の還元力を付加することにより、平均一次粒子径が５０ｎｍ以上かつ２００ｎｍ以下、かつ飽和磁化が７０ｅｍｕ／ｇ以上の高飽和磁化ニッケル−鉄合金ナノ粒子が得られることを見出し、本発明を完成するに至った。
【００１０】
すなわち、本発明の高飽和磁化ニッケル−鉄合金ナノ粒子の製造方法は、ニッケル塩及び鉄塩を含む多価アルコール溶液に還元反応補助剤を添加して、前記多価アルコール溶液に含まれるニッケルイオン及び鉄イオンを同時に還元することにより、ニッケル−鉄合金ナノ粒子を生成することを特徴とする。
【００１１】
前記多価アルコールを加熱して５０℃以上かつ１８０℃以下とし、次いで、この多価アルコールに前記ニッケル塩及び鉄塩を溶解して前記多価アルコール溶液とすることが好ましい。
前記還元反応補助剤は、水酸化アルカリ及びヒドラジンを含有してなることが好ましい。
前記水酸化アルカリの添加量は、前記多価アルコール溶液中のニッケルイオン及び鉄イオンの合計モル量に対して２倍量以上かつ４０倍量以下であり、前記ヒドラジンの添加量は、前記多価アルコール溶液中のニッケルイオン及び鉄イオンの合計モル量に対して０．５倍量以上かつ５０倍量以下であることが好ましい。
【００１２】
本発明の高飽和磁化ニッケル−鉄合金ナノ粒子は、本発明の高飽和磁化ニッケル−鉄合金ナノ粒子の製造方法により得られた高飽和磁化ニッケル−鉄合金ナノ粒子であって、平均一次粒子径が５０ｎｍ以上かつ２００ｎｍ以下であり、かつ飽和磁化が７０ｅｍｕ／ｇ以上であることを特徴とする。
【００１３】
組成は、ＮｉｘＦｅ１−ｘ（０．４５≦ｘ≦０．８５）であることが好ましい。
【発明の効果】
【００１４】
本発明の高飽和磁化ニッケル−鉄合金ナノ粒子の製造方法によれば、ニッケル塩及び鉄塩を含む多価アルコール溶液に還元反応補助剤を添加し、前記多価アルコール溶液に含まれるニッケルイオン及び鉄イオンを同時に還元することにより、ニッケル−鉄合金ナノ粒子を生成するので、このニッケル−鉄合金ナノ粒子の表面の酸化膜の厚みを極めて薄くすることができ、このナノ粒子の飽和磁化を高めることができる。したがって、飽和磁化の高いナノサイズのニッケル−鉄合金粒子を、容易かつ安価に作製することができる。
【００１５】
本発明の高飽和磁化ニッケル−鉄合金ナノ粒子によれば、平均一次粒子径を５０ｎｍ以上かつ２００ｎｍ以下とし、かつ飽和磁化を７０ｅｍｕ／ｇ以上としたので、飽和磁化の高いナノサイズのニッケル−鉄合金粒子を、容易かつ安価に提供することができる。
そして、この高飽和磁化ニッケル−鉄合金ナノ粒子を樹脂等の材料中にフィラーとして分散させれば、この材料に磁性を付与することができる。したがって、この材料をコイル、フィルタ、インダクタ、アンテナ等の高周波デバイスに適用することにより、これらの高周波デバイスの電磁気特性を良好に制御することができる。その結果、パーソナルコンピュータ、携帯情報端末、携帯電話等の情報通信機器の小型化、低消費電力化を実現することができる。
【図面の簡単な説明】
【００１６】
【図１】本発明の実施例１のニッケル−鉄合金ナノ粒子を示す走査型電子顕微鏡（ＳＥＭ）像である。
【図２】比較例１のニッケル−鉄合金ナノ粒子を示す走査型電子顕微鏡（ＳＥＭ）像である。
【発明を実施するための形態】
【００１７】
本発明の高飽和磁化ニッケル−鉄合金ナノ粒子の製造方法及び高飽和磁化ニッケル−鉄合金ナノ粒子を実施するための形態について説明する。
なお、この形態は、発明の趣旨をより良く理解させるために具体的に説明するものであり、特に指定のない限り、本発明を限定するものではない。
【００１８】
［高飽和磁化ニッケル−鉄合金ナノ粒子の製造方法］
本実施形態の高飽和磁化ニッケル−鉄合金ナノ粒子の製造方法は、ニッケル塩及び鉄塩を含む多価アルコール溶液に還元反応補助剤を添加して、前記多価アルコール溶液に含まれるニッケルイオン及び鉄イオンを同時に還元することにより、ニッケル−鉄合金ナノ粒子を生成する方法である。
【００１９】
多価アルコールは、二価以上のアルコールであり、ポリオールとも称される。
この多価アルコールとしては、二価のアルコール（ジオール）であるエチレングリコール、プロピレングリコール、トリメチレングリコール、あるいは三価のアルコール（トリオール）であるグリセリン等が挙げられる。
この多価アルコールの誘導体、例えば、グリコールエステル、グリセリンエステル等も多価アルコールと同様に用いることができる。
【００２０】
この多価アルコールは、この多価アルコール中に最終的に生成するナノ粒子の分散性を向上させるために界面活性剤を添加してもよい。この界面活性剤としては、多価アルコールに溶解するものであればよく、特に限定されないが、ニッケル−鉄合金ナノ粒子との親和性から、オレイルアミン、ポリビニルピロリドン等が好ましい。
【００２１】
この高飽和磁化ニッケル−鉄合金ナノ粒子の製造方法に用いられるニッケル塩としては、多価アルコールに溶解するものであればよく、特に限定されないが、例えば、酢酸ニッケル（Ｎｉ（ＣＨ３ＣＯＯ）２）、塩化ニッケル（ＮｉＣｌ２）、硝酸ニッケル（Ｎｉ（ＮＯ３）２）、硫酸ニッケル（ＮｉＳＯ４）等が挙げられる。
【００２２】
鉄塩としては、多価アルコールに溶解するものであればよく、特に限定されないが、鉄の価数は、３価よりも２価の方が還元速度が向上し、マグネタイト等の酸化物の生成を抑制する効果があるので好ましく、例えば、塩化鉄(II)（塩化第一鉄：ＦｅＣｌ２）、硝酸鉄(II)（硝酸第一鉄：Ｆｅ（ＮＯ３）２）、酢酸鉄(II)（酢酸第一鉄：Ｆｅ（ＣＨ３ＣＯＯ）２）、硫酸鉄(II)（硫酸第一鉄：ＦｅＳＯ４）等が挙げられる。
【００２３】
還元反応補助剤としては、ニッケル塩及び鉄塩を含む多価アルコール溶液にて還元力を発揮するものが好適であり、例えば、ヒドラジン（Ｎ２Ｈ４）、水酸化アルカリ（ＫＯＨ、ＮａＯＨ、ＮＨ４ＯＨ）、ホルムアルデヒドスルホキシル酸ナトリウム、水素化ホウ素金属塩等が挙げられる。
これらの中でも、ヒドラジン（Ｎ２Ｈ４）と水酸化アルカリ（ＫＯＨ、ＮａＯＨ、ＮＨ４ＯＨ）を併用したものは、ニッケル塩及び鉄塩を含む多価アルコール溶液中にて比較的強い還元力を発揮するので好ましい。
【００２４】
次に、本実施形態の高飽和磁化ニッケル−鉄合金ナノ粒子の製造方法について、より具体的に説明する。
まず、本実施形態の高飽和磁化ニッケル−鉄合金ナノ粒子を作製するにあたって、使用する多価アルコールから溶存酸素及び水分を除去するために、この多価アルコールを脱酸素・脱水処理を施すことが好ましい。
この脱酸素・脱水処理は、多価アルコールに不活性ガスを吹き込みながら、この多価アルコールを加熱して、この多価アルコールを５０℃以上かつ１８０℃以下、より好ましくは１００℃以上かつ１８０℃以下、さらに好ましくは１００℃以上かつ１５０℃以下にまで昇温させ、さらに、この多価アルコールを上記の温度にて所定の時間、例えば２０分以上保持することにより実施することができる。
【００２５】
次いで、この脱酸素・脱水処理が施された５０℃以上かつ１８０℃以下の温度の多価アルコールに、ニッケル塩及び鉄塩を投入し、ニッケル塩及び鉄塩を含む多価アルコール溶液とする。
このニッケル塩及び鉄塩の投入は、通常は、多価アルコールに不活性ガスを吹き込み、この多価アルコールの撹拌を継続しながら投入すればよい。
【００２６】
このようなニッケル塩及び鉄塩を多価アルコールに溶解する際の多価アルコールの体積量は、ニッケルイオン（Ｎｉ２＋）と鉄イオン（Ｆｅ２＋）との合計の金属イオン０．０１ｍｏｌに対して、０．０１Ｌ以上かつ２０Ｌ以下が好ましい。
ここで、ニッケル塩及び鉄塩を多価アルコールに溶解する際の多価アルコールの好ましい体積量を上記の範囲に限定した理由は、上記の範囲がニッケル−鉄合金ナノ粒子同士が凝集し難く、単分散のニッケル−鉄合金ナノ粒子が良好に得られる範囲だからである。
【００２７】
ここで、多価アルコールの体積量が０．０１Ｌ未満では、ニッケル−鉄の結晶核の量が多くなり過ぎてしまい、よって、生成した超微粒子であるニッケル−鉄合金ナノ粒子同士が互いに近接した状態で互いに粒成長することとなり、その結果、ニッケル−鉄合金ナノ粒子同士が凝集し易くなり、単分散のニッケル−鉄合金ナノ粒子が得られなくなるので好ましくない。一方、多価アルコールの体積量が２０Ｌを超えると、ニッケル−鉄合金ナノ粒子の結晶核の生成量が少ないために、ニッケル−鉄合金ナノ粒子の生成効率が悪く、実用的ではない上に、生成したニッケル−鉄合金ナノ粒子同士が互いに凝集して粗大粒子化し易くなるので好ましくない。
【００２８】
投入する際のニッケル塩及び鉄塩の混合比率は、目的とするニッケル−鉄合金ナノ粒子の磁気特性に応じて適宜調整される。
ここでは、ニッケル塩の投入量を一定とし、鉄塩の投入量を増減させることにより、ニッケル塩に対する鉄塩の添加量を調整する。
このニッケル−鉄合金ナノ粒子は、鉄の添加量が少ないと保磁力がより小さくなり、鉄の添加量が多くなると飽和磁化がより大きくなる傾向にある。そこで、保磁力をある一定以上に確保しつつ、飽和磁化を高めるためには、ニッケル塩に対する鉄塩の添加量は、ニッケル塩１００質量部に対して２０質量部以上かつ６０質量部以下の範囲であることが好ましい。
【００２９】
次いで、このニッケル塩及び鉄塩を含む多価アルコール溶液における還元反応を促進するために、還元反応補助剤を添加する。
この還元反応補助剤として、比較的強い還元力を発揮する水酸化アルカリ及びヒドラジン（Ｎ２Ｈ４）を併用して用いた場合、水酸化アルカリの添加量は、多価アルコール溶液中のニッケルイオン及び鉄イオンの合計モル量に対して２倍量以上かつ４０倍量以下が好ましく、より好ましくは６倍量以上かつ４０倍量以下、さらに好ましくは１０倍量以上かつ４０倍量以下である。
【００３０】
ここで、水酸化アルカリの添加量を多価アルコール溶液中のニッケルイオン及び鉄イオンの合計モル量に対して２倍量以上かつ４０倍量以下と限定した理由は、水酸化アルカリの添加量が２倍量未満では、水溶液系の場合にヒドラジンが十分に還元性を発揮できるｐＨ１０以上の強アルカリに達しないからであり、一方、水酸化アルカリの添加量が４０倍量を超えても、ｐＨが殆ど変化しないからである。
【００３１】
また、ヒドラジン（Ｎ２Ｈ４）の添加量は、多価アルコール溶液中のニッケルイオン及び鉄イオンの合計モル量に対して０．５倍量以上かつ５０倍量以下が好ましく、より好ましくは２倍量以上かつ４０倍量以下、さらに好ましくは６倍量以上かつ３０倍量以下である。
【００３２】
ここで、ヒドラジンの添加量を多価アルコール溶液中のニッケルイオン及び鉄イオンの合計モル量に対して０．５倍量以上かつ５０倍量以下と限定した理由は、ヒドラジンの添加量が０．５倍量未満では、多価アルコールの還元反応を促進するにはヒドラジンの添加量が少なすぎてしまい、ニッケルイオン及び鉄イオンの還元反応を補助する役割を十分に担うことができないからであり、一方、ヒドラジンの添加量が５０倍量を超えても、多価アルコール溶液中に未反応のヒドラジンが残ってしまうだけで、生成するニッケル−鉄合金ナノ粒子の生成量に変化がないからである。
【００３３】
この還元反応補助剤が添加されニッケル塩及び鉄塩を含む多価アルコール溶液におけるニッケルイオン及び鉄イオンの還元反応の反応速度を高め、ニッケル−鉄合金ナノ粒子を効率よく生成するためには、この多価アルコール溶液を１１０℃以上に加熱し、この１１０℃以上の温度にて所定時間、保持することが好ましい。さらに、還流状態で還元反応を進めるとより好ましい。
この多価アルコール溶液では、所定量の還元反応補助剤を添加した後に１１０℃以上にて保持する時間は、１時間以上かつ５時間以下が好ましい。
【００３４】
このように、還元反応補助剤が添加されニッケル塩及び鉄塩を含む多価アルコール溶液を、１１０℃以上の温度にて、１時間以上かつ５時間以下保持することにより、ニッケルイオン及び鉄イオンが速やかに還元され、黒色の粒子が生成する。この黒色の粒子は、表面の酸化膜の厚みが極めて薄く、したがって、飽和磁化が極めて高いものとなる。
また、このニッケルイオン及び鉄イオンの還元反応が均一に進行するように、還元反応補助剤を添加した後のニッケル塩及び鉄塩を含む多価アルコール溶液を攪拌しながら、１１０℃以上の温度にて、１時間以上かつ５時間以下保持することが好ましい。
【００３５】
さらに、この還元反応過程では、ニッケル塩及び鉄塩の結晶水に由来する水分や多価アルコールの分解に起因する水分が、この多価アルコール溶液中に生じてくるので、これらの水分も溶液中から除去することが好ましい。
特に、還流状態で還元反応を進める場合、多価アルコール溶液中に生じた水分は、一旦蒸発するものの、環流時に冷却されて再度多価アルコール溶液に戻ってくることになる。この場合、反応容器と還流器（冷却器）とを接続する配管の途中に、モレキュラーシーブ等の水分吸着剤を用いたトラップを設ける等により、効果的に水分を除去することができる。
【００３６】
このようにして生成された黒色の粒子は、必要に応じて不純物イオンを除去し、その後乾燥することにより、本実施形態の高飽和磁化ニッケル−鉄合金ナノ粒子となる。
黒色の粒子から不純物イオンを除去する方法としては、例えば、黒色の粒子を純水中に分散させる工程と、純水中に分散された黒色の粒子を濾過により回収する工程とを、繰り返し行う方法が挙げられる。
この分散過程で、黒色の粒子に含まれる不純物が純水中に溶出するので、分散及び濾過を繰り返し行うことにより、黒色の粒子に含まれる不純物を容易に取り除くことができる。
【００３７】
本実施形態の高飽和磁化ニッケル−鉄合金ナノ粒子の製造方法によれば、多価アルコールに脱酸素・脱水処理を施し、次いで、この脱酸素・脱水処理が施された多価アルコールにニッケル塩及び鉄塩を投入し、次いで、このニッケル塩及び鉄塩を含む多価アルコール溶液に還元反応補助剤を添加し、この多価アルコール溶液に含まれるニッケルイオン及び鉄イオンを同時に還元するので、表面の酸化膜の厚みが極めて薄く、飽和磁化が高いナノサイズのニッケル−鉄合金粒子を、容易かつ安価に作製することができる。
【００３８】
［高飽和磁化ニッケル−鉄合金ナノ粒子］
本実施形態の高飽和磁化ニッケル−鉄合金ナノ粒子は、上記の高飽和磁化ニッケル−鉄合金ナノ粒子の製造方法により得られた高飽和磁化ニッケル−鉄合金ナノ粒子であり、平均一次粒子径は５０ｎｍ以上かつ２００ｎｍ以下、かつ飽和磁化は７０ｅｍｕ／ｇ以上である。
【００３９】
この高飽和磁化ニッケル−鉄合金ナノ粒子は、粒子同士の融着による粒子の粗大化が無く、平均一次粒子径が５０ｎｍ以上かつ２００ｎｍ以下、かつ飽和磁化が７０ｅｍｕ／ｇ以上であることから、エポキシ樹脂等の材料中にフィラーとして分散させた際に、ＧＨｚ帯の波長に対応する平均一次粒子径で分散することにより、高周波がフィラー内に侵入して損失する渦電流損失が小さくなる。
【００４０】
この高飽和磁化ニッケル−鉄合金ナノ粒子の組成は、ＮｉｘＦｅ１−ｘ（０．４５≦ｘ≦０．８５）であることが好ましい。
この高飽和磁化ニッケル−鉄合金ナノ粒子では、その組成をＮｉｘＦｅ１−ｘ（０．４５≦ｘ≦０．８５）としたことにより、保磁力をある一定以上に確保しつつ、飽和磁化を高めることができる。
【００４１】
また、この高飽和磁化ニッケル−鉄合金ナノ粒子を塗料やペーストに添加することにより、磁性流体として利用することもできる。
また、この高飽和磁化ニッケル−鉄合金ナノ粒子を添加した塗料やペーストは、印刷技術を用いて電磁石の芯材料、振動板、インダクタ、磁気ヘッド等の電子部品や電波吸収体に適用することができる。
さらに、この高飽和磁化ニッケル−鉄合金ナノ粒子の平均一次粒子径が５０ｎｍ以上かつ２００ｎｍ以下と微細であり、しかも成形性に優れているので、圧粉磁心の材料として用いることもできる。
【実施例】
【００４２】
以下、実施例及び比較例により本発明を具体的に説明するが、本発明はこれらの実施例によって限定されるものではない。
【００４３】
「実施例１」
エチレングリコール１００ｍＬを、攪拌しながら１３０℃まで加熱し、次いで、１３０℃にて３０分間保持し、エチレングリコール中の酸素および水分を除去した。
次いで、このエチレングリコールに、塩化第一鉄四水和物（ＦｅＣｌ２・４Ｈ２Ｏ、試薬特級、和光純薬工業社製）０．２ｇと、酢酸ニッケル四水和物（Ｎｉ（ＯＣＯＣＨ３)２・４Ｈ２Ｏ、試薬特級、和光純薬工業社製）１．０ｇとを添加し、ニッケルイオン−鉄イオン水溶液を調製した。
【００４４】
次いで、この水溶液を攪拌しながら９０℃に調整し、この水溶液に、ヒドラジン一水和物（Ｎ２Ｈ４・Ｈ２Ｏ、試薬特級、和光純薬工業社製）を５．０ｇ、６ｍｏｌ／Ｌの水酸化ナトリウム水溶液を３０ｍＬ、攪拌しながら添加し、さらに、この水溶液を攪拌しながら９０℃にて２時間保持して、黒色の粒子を得た。
次いで、この黒色の粒子を純水とエタノールで洗浄した後、真空中で乾燥し、実施例１の黒色の粒子を得た。
【００４５】
この黒色の粒子の組成を、Ｘ線回折（ＸＲＤ）により得られたＸ線回折パターンを基に分析した結果、面心立方構造のニッケル−鉄合金の各回折ピークが認められた。また、このＸ線回折パターンにはフェライト（ＭＩＩＯ・Ｆｅ２Ｏ３；ＭＩＩ＝Ｆｅ，Ｎｉ）の回折ピークは認められなかった。したがって、この黒色の粒子は、ニッケル−鉄合金粒子であることが確認された。
【００４６】
次いで、走査型電子顕微鏡（ＳＥＭ）を用いて、この黒色の粒子の形状を観察した。図１に、実施例１の黒色の粒子の走査型電子顕微鏡（ＳＥＭ）像を示す。
この走査型電子顕微鏡（ＳＥＭ）像により、この黒色の粒子は、粒子同士の融着や焼結による結合がないニッケル−鉄合金ナノ粒子であることが確認された。
そして、この走査型電子顕微鏡（ＳＥＭ）像から無作為に５０個の粒子を選び出し、これらの粒子の一次粒子径を測定して、これらの測定値の平均値を求めることによって、このニッケル−鉄合金ナノ粒子の平均一次粒子径を算出した。その結果、このニッケル−鉄合金ナノ粒子の平均一次粒子径は１００ｎｍであった。
【００４７】
さらに、振動試料型磁力計（ＶＳＭ）を用いて、このニッケル−鉄合金ナノ粒子の飽和磁化を測定したところ、８１ｅｍｕ／ｇであった。
以上により、平均一次粒子径が１００ｎｍ、かつ飽和磁化が８１ｅｍｕ／ｇの実施例１のニッケル−鉄合金ナノ粒子を得ることができた。
【００４８】
「比較例１」
塩化ニッケル六水和物（ＮｉＣｌ２・６Ｈ２Ｏ、試薬特級、関東化学社製）１６．６ｇと、塩化第一鉄四水和物（ＦｅＣｌ２・４Ｈ２Ｏ、試薬特級、関東化学社製）４．０ｇとを、純水２６５ｍＬに溶解し、塩化ニッケル及び塩化第一鉄を含む水溶液を調製した。次いで、この水溶液に、濃度が６ｍｏｌ／Ｌの水酸化ナトリウム水溶液１００ｍＬを攪拌しながら添加した。
【００４９】
次いで、この水溶液を攪拌しながら６０℃に加熱し、さらに、ヒドラジン一水和物（Ｎ２Ｈ４・Ｈ２Ｏ、試薬特級、和光純薬工業社製）１３５ｇを添加して、この水溶液を攪拌しながら６０℃にて１時間保持し、黒色の粒子を得た。
次いで、この黒色の粒子を純水とエタノールで洗浄した後、真空中で乾燥し、比較例１の黒色の粒子を得た。
【００５０】
この黒色の粒子の組成を、Ｘ線回折（ＸＲＤ）により得られたＸ線回折パターンを基に分析した結果、面心立方構造のニッケル−鉄合金の各回折ピークが認められた。また、このＸ線回折パターンにはフェライト（ＭＩＩＯ・Ｆｅ２Ｏ３；ＭＩＩ＝Ｆｅ，Ｎｉ）の回折ピークは認められなかった。したがって、この黒色の粒子は、ニッケル−鉄合金粒子であることが確認された。
【００５１】
次いで、走査型電子顕微鏡（ＳＥＭ）を用いて、この黒色の粒子の形状を観察した。図２に、比較例１の黒色の粒子の走査型電子顕微鏡（ＳＥＭ）像を示す。
この走査型電子顕微鏡（ＳＥＭ）像により、この黒色の粒子は、粒子同士の融着や焼結による結合がないニッケル−鉄合金ナノ粒子であることが確認された。
そして、この走査型電子顕微鏡（ＳＥＭ）像から無作為に５０個の粒子を選び出し、これらの粒子の一次粒子径を測定して、これらの測定値の平均値を求めることによって、このニッケル−鉄合金ナノ粒子の平均一次粒子径を算出した。その結果、このニッケル−鉄合金ナノ粒子の平均一次粒子径は１００ｎｍであった。
【００５２】
さらに、振動試料型磁力計（ＶＳＭ）を用いて、このニッケル−鉄合金ナノ粒子の飽和磁化を測定したところ、５２ｅｍｕ／ｇであり、実施例１のニッケル−鉄合金ナノ粒子の飽和磁化より低いものであった。
【００５３】
「比較例２」
エチレングリコール１００ｍＬを、攪拌しながら１３０℃まで加熱し、次いで、１３０℃にて３０分間保持し、エチレングリコール中の酸素および水分を除去した。
次いで、このエチレングリコールに、塩化第一鉄四水和物（ＦｅＣｌ２・４Ｈ２Ｏ、試薬特級、和光純薬工業社製）０．２ｇと、酢酸ニッケル四水和物（Ｎｉ（ＯＣＯＣＨ３)２・４Ｈ２Ｏ、試薬特級、和光純薬工業社製）１．０ｇとを添加し、ニッケルイオン−鉄イオン水溶液を調製した。
【００５４】
次いで、この水溶液を攪拌しながら９０℃まで加熱し、次いで、９０℃にて２時間保持して、黒色の粒子を得た。
次いで、この黒色の粒子を純水とエタノールで洗浄した後、真空中で乾燥し、比較例２の黒色の粒子を得た。
【００５５】
この黒色の粒子の組成を、Ｘ線回折（ＸＲＤ）により得られたＸ線回折パターンを基に分析した結果、面心立方構造のニッケル−鉄合金の各回折ピークとともにフェライト（ＭＩＩＯ・Ｆｅ２Ｏ３；ＭＩＩ＝Ｆｅ，Ｎｉ）の回折ピークも認められた。したがって、この黒色の粒子は、不純物であるフェライト（ＭＩＩＯ・Ｆｅ２Ｏ３；ＭＩＩ＝Ｆｅ，Ｎｉ）を含むニッケル−鉄合金ナノ粒子であることが確認された。
このように、ヒドラジン（Ｎ２Ｈ４）及び水酸化ナトリウムを添加しない場合、フェライト（ＭＩＩＯ・Ｆｅ２Ｏ３；ＭＩＩ＝Ｆｅ，Ｎｉ）等の不純物を含まないニッケル−鉄合金ナノ粒子を得るとは困難であった。
【図１】
2011132581.tif 000002
【図２】
2011132581.tif 000003